(57)【要約】フタレートを含有せず、カンフル或いは芳香族溶剤を含有しない爪用の化粧品組成物であって、主剤としてのセルロース系被膜形成性ポリマー、好ましくはニトロセルロースと、ジオールと安息香酸との可塑剤としてのジエステルと、少なくとも１種の添加樹脂とを含むものである。この組成物は、着色爪光沢剤として、或いは接着剤層或いはクリア仕上げ層として使用することができる。【特許請求の範囲】
【請求項１】
フタレートを含有せず、カンフル或いは芳香族溶剤を含有しない爪用の化粧品組成物であって、
（Ａ）主剤としてのセルロース系被膜形成性ポリマー（Ａ）と、
（Ｂ）ジオールと安息香酸とのジエステル（Ｂ）であって、
（ｉ）安息香酸が、非置換安息香酸、或いは−ＣＮ， −ＳＣＮ， −ＮＯ２， −ＣＩ， −Ｂｒ， −Ｆ， −ＯＣＨ３， −ＯＣ２Ｈ５， −ＯＣ６Ｈ５， −ＣＨ＝ＣＨ２， Ｃ１−６の有枝鎖或いは無枝鎖アルキル、−ＣＨ２ＣＨ＝ＣＨ２， −ＮＯ２， −ＮＨ２， −ＯＨ， −ＳＨ， 及び−ＳＯ２ＮＨ２から成る群から選択された１個、２個、或いは３個の基で置換された安息香酸であり、
（ｉｉ）ジオールが、
（１）式ＨＯ−（ＣＨ２）ｎ−ＯＨ（Ｉ）（ｎは、４〜２０の整数である）で表される線状ジオ−ル、
（２）式ＨＯ−（ＣＨ２）ｘ−Ａ−（ＣＨ２）ｙ−ＯＨ（ＩＩ）（ｘおよびｙは、０〜４の整数であり、Ａは、芳香族環式化合物或いは脂環式化合物で、希望によりＣ１〜Ｃ３０の線状或いは有枝鎖アルキル、或いは
2004521142.tif 000006
基（Ｒ５は、Ｃ１〜Ｃ４の線状或いは有枝鎖アルキル基である）で置換されてもよい）で表されるジオール、
（３）式
2004521142.tif 000007
（Ｒ１は、水素、或いはＣ１〜Ｃ４の線状或いは有枝鎖アルキル基、Ｒ２は、水素、或いはＣ１〜Ｃ４の線状或いは有枝鎖アルキル基、Ｒ３は、Ｃ１〜Ｃ４の線状或いは有枝鎖アルキル基である）で表されるジオール、及び
（４）式
2004521142.tif 000008
（ＢＺは、ベンゼン基である）で表されるジオールから選択されたジオールである
ジエステル（Ｂ）と、
（Ｃ）少なくとも１種の添加樹脂（Ｃ）とを含んでいることを特徴とする組成物。
【請求項２】
ポリマーＡが、ニトロセルロース、セルロースアセトブチレート、セルロースアセトプロピオネート、セルロースエーテル、及びこれらの混合物から成る群から選択されることを特徴とする請求項１に記載の組成物。
【請求項３】
樹脂Ｃが、熱可塑性（メタ）アクリル樹脂、脂肪酸を含有してもしなくてもよいポリエステル樹脂、トルエンスルホンアミド縮合物、ビニル樹脂、ポリウレタン樹脂及びこれらの混合物から選択されることを特徴とする請求項１又は２に記載の組成物。
【請求項４】
分子量が約１５００以下の他の可塑剤及び／又は可塑化樹脂Ｄを含有していることを特徴とする請求項１〜３のいずれか１項に記載の組成物。
【請求項５】
着色剤、顔料、充填剤、懸垂剤、抗紫外線剤、抗酸化剤、ビタミン、蛋白質、植物、鉱物及び／又は動物抽出物等の活性成分から成る群から選択された少なくとも１個の成分Ｅを含有していることを特徴とする請求項１〜４のいずれか１項に記載の組成物。
【請求項６】
成分Ｂ＋Ｄの総和が、組成物の全重量当たり少なくとも２％、好ましくは約６〜１２％であることを特徴とする請求項４又は５に記載の組成物。
【請求項７】
主剤としての被膜形成性ポリマーＡが、ニトロセルロースであることを特徴とする請求項１〜６のいずれか１項に記載の組成物。
【請求項８】
被膜形成性ポリマーＡと、可塑剤Ｂ＋Ｄの総和の比であるＡ／（Ｂ＋Ｄ）が、０．２と５の間、好ましくは０．６と２の間にあることを特徴とする請求項４〜７のいずれか１項に記載の組成物。
【請求項９】
ホルムアルデヒドを含有しないことを特徴とする請求項１〜８のいずれか１項に記載の組成物。
【請求項１０】
成分Ｂが、２，２，４−トリメチル１，３−ペンタンジオールのジベンゾエートであることを特徴とする請求項１〜９のいずれか１項に記載の組成物。
【請求項１１】
成分Ｂが、ヘキサンジオールジベンゾエートであることを特徴とする請求項１〜９のいずれか１項に記載の組成物。
【請求項１２】
成分Ｂが、２−メチル１，３−プロパンジオールター−ブチルベンゾエートであることを特徴とする請求項１〜９のいずれか１項に記載の組成物。
【請求項１３】
樹脂Ｃが、エチルトルエンスルホンアミドとホルムアルデヒドとの縮合物、或いはエチルトルエンスルホンアミドとエポキシ化合物との縮合物であることを特徴とする請求項１〜１２のいずれか１項に記載の組成物。
【請求項１４】
樹脂Ｃが、フタール酸を含有しないポリエステルであることを特徴とする請求項１〜１３のいずれか１項に記載の組成物。
【請求項１５】
エチルアセテート、ブチルアセテート、プロピルアセテート、イソブチルアセテート、エタノール、イソプロパノール、及びこれらの混合物から成る群から選択された少なくとも１種の溶剤を含むことを特徴とする請求項１〜１４のいずれか１項に記載の組成物。
【請求項１６】
モンモリロナイト或いはヘクトライトタイプの改質クレー、親水性或いは疎水性熱分解法シリカ、改質ワックス、改質ユリア樹脂、及びこれらの混合物から選択された流動性調整剤を含有することを特徴とする請求項１〜１５のいずれか１項に記載の組成物。
【請求項１７】
単一で塗布されるか、或いは数層で塗布される請求項１〜１６のいずれか１項に記載の組成物の爪光沢剤としての用途。
【請求項１８】
請求項１〜１７のいずれか１項に記載の組成物の爪に対する一次接着剤としての用途。
【請求項１９】
請求項１〜１８のいずれか１項に記載の組成物の爪の仕上げ層、或いは中間層としての用途。
【発明の詳細な説明】
【０００１】
本発明は、フタレート、カンフル及び芳香族溶剤を含有しない爪用化粧品組成物、並びにその着色光沢剤としての用途、或いは接着層と一緒に或いはクリア仕上げ層と一緒に処理する化粧品組成物に関する。
【０００２】
爪光沢剤は、主として、主成分としての被膜形成性ポリマー、第２ポリマー、一種以上の可塑剤、及び一種以上の溶剤を含んでいる。また、爪光沢剤は、顔料、懸濁剤、並びに抗紫外線剤、湿潤剤、水和剤、及び香料等の添加剤を含有していてもよい。
【０００３】
これらの配合剤には、均一な塗布、短時間での乾燥、及び光沢があるきれいな仕上がり等の特性が要求される。そのために、配合者は、爪光沢剤の耐放射線性、耐摩耗性、耐剥落性、耐洗剤性、及び耐油性を高めることによって、この特性を維持しようと試みている。その結果、付着性がよくなり、かつ、光沢剤の硬度と柔軟性の釣り合いがとれることになる。
【０００４】
現在までに、これらの多様な要求を満たす多くの溶液が提供されている。解決しなければならない主たる課題は、爪光沢剤に主剤として使用する樹脂であるニトロセルロースの可塑化である。これらのフタレートとカンフルは、良好な可塑剤であるが、毒性があるので他のものと置き換えなければならない。同じ理由で、芳香族溶剤の使用も避けなければならない。
【０００５】
その結果、フタレート、カンフル、及び芳香族溶剤を含有しない爪光沢剤を製造する際に受ける制約のため、これらの配合剤の組合せと、決定が変化してきている。新規な可塑剤が提案されてきた。
【０００６】
欧州特許出願ＥＰ−Ａ−０４９５３７３， ＥＰ−Ａ−０６１３６７６及びＥＰ−Ａ−０６１３６７７で、レブロン（ＲＥＶＬＯＮ）社は、種々のジ及びトリエステルを開示している。国際出願ＷＯ−Ａ−９８２０８４３で、キルカー（ＫＩＲＫＥＲ）社は、特定の可塑剤ＴＸＩＢ（２，２，４−トリメチル１，３−ペンタンジオールジイソブチレート）を使用している。ロレアル（Ｌ’ＯＲＥＡＬ）社は、架橋ポリエステルでニトロセルロースを可塑化している（欧州特許ＥＰ−Ａ−０７４０９３０）、或いは弗素化シトレートを使用している（フランス特許ＦＲ−Ａ−２７８５５３１）。
【０００７】
可塑剤の混合物、たとえば、シトレートとトルエンスルホンアミドの混合物（欧州特許ＥＰ−Ａ−０８９４４９０）、スクロースベンゾエートとスルホンアミドの混合物（米国特許第４，８２０，５０９号）、或いはスクロースアセテートイソブチレート、ブチルベンジルベンゾエート、グリセリルトリベンゾエートの混合物（米国特許第５，６６２，８９１号）が提案されている。
【０００８】
本発明者が、硬度、柔軟性、乾燥、付着性、及び耐久性の間の均衡を計る試験を行った結果、ジオールの安息香酸ジエステルがフタレートと代替可能であることを発見した。
【０００９】
これらの可塑剤は、セルロース系誘導体を含んでいて、特に、爪にとって重要な光沢、柔軟性、硬度、及び付着性特性を備えている。
【００１０】
この目的のため、フタレート、カンフル、及び芳香族溶剤を含有しない本発明の爪用化粧品組成物は、
（Ａ）主剤としてのセルロース系被膜形成性ポリマー（Ａ）と、
（Ｂ）ジオールと安息香酸とのジエステル（Ｂ）であって、
（ｉ）安息香酸が、非置換安息香酸、或いは−ＣＮ， −ＳＣＮ， −ＮＯ２， −ＣＩ， −Ｂｒ， −Ｆ， −ＯＣＨ３， −ＯＣ２Ｈ５， −ＯＣ６Ｈ５， −ＣＨ＝ＣＨ２， Ｃ１−６の有枝鎖或いは無枝鎖アルキル、−ＣＨ２ＣＨ＝ＣＨ２， −ＮＯ２， −ＮＨ２， −ＯＨ， −ＳＨ， 及び−ＳＯ２ＮＨ２から成る群から選択された１個、２個、或いは３個の基で置換された安息香酸であり、
（ｉｉ）ジオールが、
（１）式ＨＯ−（ＣＨ２）ｎ−ＯＨ（Ｉ）（ｎは、４〜２０の整数である）で表される線状ジオ−ル、
（２）式ＨＯ−（ＣＨ２）ｘ−Ａ−（ＣＨ２）ｙ−ＯＨ（ＩＩ）（ｘおよびｙは、０〜４の整数であり、Ａは、芳香族環式化合物或いは脂環式化合物で、希望によりＣ１〜Ｃ３０の線状或いは有枝鎖アルキル、或いは
2004521142.tif 000002
基（Ｒ５は、Ｃ１〜Ｃ４の線状或いは有枝鎖アルキル基である）で置換されてもよい）で表されるジオール、
（３）式
2004521142.tif 000003
（Ｒ１は、水素、或いはＣ１〜Ｃ４の線状或いは有枝鎖アルキル基、Ｒ２は、水素、或いはＣ１〜Ｃ４の線状或いは有枝鎖アルキル基、Ｒ３は、Ｃ１〜Ｃ４の線状或いは有枝鎖アルキル基である）で表されるジオール、及び
（４）式
2004521142.tif 000004
（ＢＺは、ベンゼン基である）で表されるジオールから選択されたジオールである
ジエステル（Ｂ）と、
（Ｃ）少なくとも１種の添加樹脂（Ｃ）とを含んでいる。
【００１１】
好ましくは、主剤である被膜形成性ポリマーＡは、ニトロセルロース、セルロースアセトブチレート、セルロースアセトプロピオネート、セルロースエーテル、及びこれらの混合物から成る群から選択される。好ましい被膜形成性ポリマーはニトロセルロースであり、特に、エステルに可溶性でアルコールに不溶性の約１２％のニトロセルロースである。ニトロセルロースの好ましい品級は、ニトロセルロースを１２０〜１３０単位含むものである。
【００１２】
クリア爪光沢剤に、仕上げ剤として或いは結晶のような外観が要求される場合は、セルロースアセトブチレート或いはアセトプロピオネートを使用することが多い。セルロースエーテル、特に、エチルセルロースが、ポリマーＡを補完して組成物の柔軟性を高めることができる。
【００１３】
新規な可塑剤Ｂ、即ち、ジオールと安息香酸から合成されたジエステルは、フタレートから合成されたものと均等な或いはそれより優れた性質を備えていて、特に、セルロース系ポリマー、中でも、ニトロセルロースを溶解させる高い能力を備えている。好ましいジエステルは、ヘキサンジオールジベンゾエート（特に、１，６−ヘキサンジオール）、トリメチルペンタンジオール（特に、２，２，４−トリメチル１，３−ペンタンジオール）、及びメチルプロパンジオール（特に、２−メチル１，３−プロパンジオールのジ、ター−ブチルベンゾエート）である。
【００１４】
好ましくは、樹脂Ｃは、熱可塑性（メタ）アクリル樹脂、脂肪酸を含有してもしなくてもよいが、フタール酸を含有しないポリエステル樹脂、トルエンスルホンアミドの縮合物、ビニル樹脂、ポリウレタン樹脂及びこれら後者の混合物から選択される。
【００１５】
エチルトルエンスルホンアミドとホルムアルデヒド或いはエポキシ化合物との縮合により製造される樹脂は、被膜の極性を高めて付着性を大きくする。これらの樹脂は、固体富化状態で、光沢剤の乾燥エキストラクトを高め、光沢剤の被覆力と形状保持力を向上させる。
【００１６】
他の樹脂、たとえば、アクリル樹脂及びポリエステルも同じ目的で使用することができる。アクリル系樹脂の範疇に入る樹脂としては、アクリル樹脂、メタクリル樹脂及びスチレン／（メタ）アクリル樹脂である。低溶解性樹脂は、好ましくは、低分子量の（メチル及びエチル）である。シロキサン或いはフルオライド基で改質したある種のアクリル樹脂を添加して、表面張力と耐放射線特性を改良することができる。
【００１７】
ポリエステル樹脂は、多酸（ｐｏｌｙａｃｉｄｅｓ）とポリオール或いはポリエチレン／ポリプロピレングリコールとの縮合物である。これらの樹脂は、合成脂肪酸或いは植物油のモノグリセリドで改質することができる。無論、二酸である無水フタール酸、イソフタール酸、及びテレフタール酸は、フタレート無しでは、化粧品組成物として利用することはできない。
【００１８】
短鎖の樹脂を、ヒマシ油、或いはシェル（Ｓｈｅｌｌ）のカーデュラ（Ｃａｒｄｕｒａ）Ｅタイプの合成脂肪酸と一緒に油中（約３０％）で使用することができる。ＣＴＦＡが引用しているアジピン酸／ネオペンチルグリコール／無水トリメタリック酸、或いはアジピン酸／ｃｈｄｍ／ｍａ／ネオペンチルグリコール／トリメタリック酸のコポリマーであるポリエステルも、爪光沢剤組成物によく使用される。
【００１９】
好ましいビニル樹脂は、ビニルアセテート／部分加水分解されたビニルクロライド、或いはビニルターポリマークロライド／ビニルアセテート／ヒドロキシエチルアクリレートとの高分子量のコポリマーである。ポリビニルブチレートを使用することもできる。
【００２０】
ＣＴＦＡが記載しているある種のポリウレタン樹脂は、爪光沢剤に重要な特性、特に硬度／柔軟性の均衡を付与する。
【００２１】
他の可塑剤をジベンゾエートＢに添加して、機械的性質を改質することができる。この目的のため、本発明による組成物は、他の可塑剤及び／または分子量が約１５００以下の可塑化樹脂Ｄを含有してもよい。
【００２２】
低分子量のある種の樹脂は、セルロース樹脂を溶解せずに系全体を可塑化するので、外部可塑剤と考えられる。ポリエステルアジペート、ポリエステルセバケート、或いはブチルアクリレート樹脂が例示される。
【００２３】
好ましくは、本発明による組成物は、着色剤、顔料、充填剤、懸濁剤、抗紫外線剤、抗酸化剤、ビタミン、蛋白質、植物、鉱物及び／又は動物エキストラクト等の活性成分、及び爪光沢剤に使用されている他の従来の配合剤から選択された少なくとも１種の成分Ｅを含有してもよい。
【００２４】
顔料、充填剤、合成真珠、フレーク、及び改質或いは非改質ポリプロピレンワックスのような硬質ワックスを添加して、爪光沢剤に着色効果と装飾効果を付与することができる。
【００２５】
クレー、ヘクトライト、或いは改質モンモリロナイト、コロイドシリカ、改質ワックス、改質ユリア樹脂を爪光沢剤に添加すると、塗布する時に、爪光沢剤全体の流動性が改質されて塗布し易くなり、同時に懸濁液中の粒子が保持されるようになる。
【００２６】
他の添加剤を添加して特定の性質を十分に改質することができる。たとえば、シリコーン或いは弗素化合物を添加して表面張力と滑性特性を、微粒子状の硬質ワックスを添加して抗放射線特性を、抗紫外線化合物、湿潤剤を添加して顔料の安定性を改質することができる。
【００２７】
ある種の爪光沢剤には、ビタミン、抗酸化剤、オリゴ成分、蛋白質、オイル等治療作用がある物質を添加してもよい。
【００２８】
成分Ｂと成分Ｄ（可塑剤）の総和が、組成物の全重量当たり少なくとも２％、好ましくは約６〜１２％の組成物が、最良の結果を示すことが分かった。
【００２９】
同様に、被膜形成性ポリマーＡと、可塑剤成分Ｂと成分Ｄの総和の比Ａ／（Ｂ＋Ｄ）は、好ましくは、０．２〜５、さらに好ましくは０．６〜２である。
【００３０】
好ましくは、本発明の組成物は、ホルムアルデヒドを含有していない。樹脂類は、非刺激性の溶剤に溶解し、組成物は、エチルアセテート、ブチルアセテート、プロピルアセテート、ジ−イソブチルアセテート、エタノール、イソプロパノール、及びこれらの混合物から成る群から選択された少なくとも１種の溶剤を含んでいる。他の溶剤、たとえばジアセトンアルコール、メトキシプロパノール、及びある種のケトンを添加して、蒸発及び乾燥速度を調整することができる。
【００３１】
本発明の組成物に添加することができる流動性調整剤（ｒｈｅｏｌｏｇｉｃａｌ ａｇｅｎｔｓ）は、好ましくは、モンモリロナイト或いはヘクトライトタイプの改質クレ−、親水性或いは疎水性熱分解法シリカ、改質ワックス、改質ユリア樹脂、及びこれらの混合物から成る群から選択される。
【００３２】
これらの爪光沢剤の製造は、下記の工程よりなる従来の方法によって実施される。
樹脂、可塑剤、及び種々の添加剤を溶剤に溶解すること、
これらの溶液に流動性調整剤を分散させること、
これらの溶液に顔料と着色材を分散させること、
生成された溶液と相補的流動性調整剤を混合して基本剤を製造すること、
この基本顔料分散剤に、発色標準に従って、真珠材とフレークを添加して着色剤を製造すること、
これらの生成物を検査してから包装すること。
【００３３】
実施例
本発明を下記の実施例を参照して説明する。尚、全てのパーセンテージは、乾燥組成物の重量基準である。
【００３４】
実施例１（比較例）：フタレートとカンフルを含有し、ホルムアルデヒドと芳香族溶剤を含有しない従来技術による配合
ニトロセルロース（１２．１％）・・１０．６
ポリエステル樹脂・・・・・・・・・・４．６
ジブチルフタレート・・・・・・・・・４．８
カンフル・・・・・・・・・・・・・・１．４
溶剤・・・・・・・・・・・・・・・７５．２
ステアラルコニウムヘクトライト・・・０．９
顔料・・・・・・・・・・・・・・・・２．５
【００３５】
実施例２（比較例）：フタレート、カンフル及びホルムアルデヒドを含有し、芳香族溶剤を含有しない従来技術による配合
ニトロセルロース・・・・・・・・・１０．６
トシルアミド／ホルムアルデヒド・・・４．６
ジブチルフタレート・・・・・・・・・４．８
カンフル・・・・・・・・・・・・・・１．４
溶剤・・・・・・・・・・・・・・・７５．２
ステアラルコニウムヘクトライト・・・０．９
顔料・・・・・・・・・・・・・・・・２．５
【００３６】
実施例３：フタレート或いはカンフルを含有せず、ホルムアルデヒドと芳香族溶剤を含有しない配合
ニトロセルロース・・・・・・・・・１０．５
ヘキサンジオールジベンゾエート・・・８．１
アクリル樹脂・・・・・・・・・・・・１．５
ポリエステル・・・・・・・・・・・・４．２
トシルアミドエポキシ・・・・・・・・３．０
溶剤・・・・・・・・・・・・・・・６８．３
ステアラルコニウムヘクトライト・・・１．０
顔料・・・・・・・・・・・・・・・・３．４
【００３７】
実施例４：フタレート或いはカンフルを含有せず、芳香族溶剤を含有せず、ホルムアルデヒドを含有する配合
ニトロセルロース・・・・・・・・・１０．０
ヘキサンジオールジベンゾエート・・・７．２
アクリル樹脂・・・・・・・・・・・・１．５
トシルアミド／ホルムアルデヒド・・・５．２
ポリエステル・・・・・・・・・・・・３．０
溶剤・・・・・・・・・・・・・・・６８．７
ステアラルコニウムヘクトライト・・・１．０
顔料・・・・・・・・・・・・・・・・３．４
【００３８】
実施例５：フタレート或いはカンフルを含有せず、ホルムアルデヒドと芳香族溶剤を含有しない配合
ニトロセルロース・・・・・・・・・・・・・１４．５
トリメチルペンタンジオールジベンゾエート・１３．１
溶剤・・・・・・・・・・・・・・・・・・・６８．０
ステアラルコニウムヘクトライト・・・１．０
顔料・・・・・・・・・・・・・・・・３．４
【００３９】
序論で記載した従来方法に従って、上記の配合の種々の爪光沢剤を製造した。
【００４０】
爪光沢剤の爪に対する性質を直接測定することは難しいので、ガラスやアルミニウム（品級被覆品質５００４Ｈ２４）の表面に対する比較テストを行った。
【００４１】
コンウェイ（Ｃｏｎｗａｙ）アプリケータを使用して、厚さ１００マイクロメータのウェット（ｗｅｔ）上に被膜を形成した。
【００４２】
乾燥度は、３５℃のプレート上で、レネタ（Ｌｅｎｅｔａ）タイプの厚紙上に形成した１００マイクロメータのウェット上に塗布した爪光沢剤上に回転する球を置いた痕跡で測定した。
【００４３】
機械的テストは、２０℃で一晩中、或いは５０℃で２時間乾燥した後、実施した。
【００４４】
厚さは、ＩＳＯ２３６０標準に従って、アルミニウム上で測定した。
【００４５】
光沢は、ＩＳＯ２８１３標準に従って、角度６０度でブリリアントメータで測定した。
【００４６】
硬度は、ＩＳＯ１５２２標準に従って、振り子を使用してガラス上で測定した。
【００４７】
被膜の柔軟性は、ＩＳＯ１５１９標準に従って、円筒形の３ｍｍマンドレルを使用してアルミニウム上で測定した。
【００４８】
放射線テスト、湿式摩擦下における摩耗性及び強度は、ＡＦＮＯＲＴ３００８２標準に記載されている塗料洗濯適正試験装置を使用して実施した。
【００４９】
付着性は、接着テープの引き離しテスト（参照：ＩＳＯ２４０９標準）に従って、ガラスの上で、間隔が１ｍｍの歯を有する櫛で膜を４角形のパターンに切り取る方法で比較した。
【００５０】
爪に塗布した耐久性の最終テストは、一群の女性に対して行って、光沢と、摩耗と、剥落を評価した。
【００５１】
配合１〜５の主要な試験結果を表示する。
2004521142.tif 000005
【００５２】
それぞれホルムアルデヒドを含有し及び含有しない組成物３、５、及び４が、対応する組成物１及び２より優れた結果を示すことが分かった。特に、爪の上での耐久時間に関しては、短時間で乾燥し、且つ、少なくとも０．２日長くなり、組成物５の場合は、０．６日長いことが分かった。
【００５３】
さらに、ヘキサンジオールジベンゾエート或いはトリメチルペンタンジオールジベンゾエートを含有する本発明の組成物は、爪光沢剤の光沢を一層高める。
【国際公開パンフレット】
2004521142.tif 000009
2004521142.tif 000010
2004521142.tif 000011
2004521142.tif 000012
2004521142.tif 000013
2004521142.tif 000014
2004521142.tif 000015
2004521142.tif 000016
2004521142.tif 000017
2004521142.tif 000018
2004521142.tif 000019
2004521142.tif 000020
2004521142.tif 000021
【国際公開パンフレット（コレクトバージョン）】
2004521142.tif 000022
【国際調査報告】
2004521142.tif 000023
2004521142.tif 000024
2004521142.tif 000025
2004521142.tif 000026